(57)【要約】      （修正有）【課題】耐光性、耐傷付性、耐衝撃性、耐熱性に優れ、耐久性を有する転写シート及び当該転写シートを用いて三次元成形品へ均一に加飾膜を施す方法を提供する。【解決手段】熱可塑性エラストマー樹脂からなるガラス転移点が４０℃未満の基材シート１上に、離型剤層２、塗膜層３及びインク層５が順次形成され、転写シートは常温時で３００％以上の伸長率と１００％伸張時の弾性回復率が４０％以下を有し、塗膜層３は（メタ）アクリロイル基を２個以上有するウレタン（メタ）アクリレートオリゴマーを３０〜８０重量％と、（メタ）アクリロイル基を３個以上有する多官能モノマーまたはオリゴマーを７０〜２０重量％を含有し、塗膜成分１００重量部に対し光重合開始剤を１〜１０重量部含有する紫外線硬化樹脂組成物からなり、電磁線照射前の塗膜層３のガラス転移点が４０℃未満であり、当該転写シートを用いて三次元成形体に模様を均一に良好に転写する。【選択図】図１
2011016353.tif 000002
【特許請求の範囲】
【請求項１】
熱可塑性エラストマー樹脂からなるガラス転移点が４０℃未満の基材シート１上に、離型剤層２、塗膜層３及びインク層５が順次形成されており、常温時で３００％以上の伸長率と１００％伸張時の弾性回復率が４０％以下を有し、前記塗膜層３は、塗膜成分として、（メタ）アクリロイル基を２個以上有するウレタン（メタ）アクリレートオリゴマーを３０〜８０重量％と、（メタ）アクリロイル基を３個以上有する多官能モノマーまたはオリゴマーを７０〜２０重量％とを含有し、かつ該塗膜成分１００重量部に対し光重合開始剤を１〜１０重量部を含有する紫外線硬化樹脂組成物からなり、電磁線照射前の塗膜層３のガラス転移点が４０℃未満であることを特徴とする、転写シート。
【請求項２】
請求項１記載の転写シートにおいて、インク層５の上に、更に接着剤層６を積層してなることを特徴とする、転写シート。
【請求項３】
請求項１又は２記載の転写シートにおいて、塗膜層３とインク層５との間に、電磁線照射前のガラス転移点が４０〜６０℃で、乾燥後の伸長率が３００％以上の水性ポリウレタン層からなる塗膜保護層４を設けてなることを特徴とする、転写シート。
【請求項４】
請求項３記載の転写シートにおいて、塗膜層３と塗膜保護層４とを交互に複数層設けられて成ることを特徴とする、転写シート。
【請求項５】
請求項１〜４いずれかの項記載の転写シートのインク層５側または接着剤層６側が成形品の表面側に面するようにして当該転写シートを伸長させた状態で密着させ、成形品の裏面側をシートを密着させた表面側より負圧にして該シートを該成形品に密着させ、次いで加熱することにより該シートを該成形体に加熱圧着させ、次いで電磁線を照射することにより塗膜層３を硬化させ、その後基材シート１を剥がすことを特徴とする、転写シートを用いた成形品への加飾膜形成方法。
【発明の詳細な説明】
【技術分野】
【０００１】
本発明は、転写シートおよび当該転写シートを用いた成形品への加飾膜形成方法に関し、特に成形品を均一に加飾するための転写シートおよび転写シートを用いた成形品への加飾膜形成方法に関する。
【背景技術】
【０００２】
現在、複雑な三次元形状を有する自動車内装材のパネルやステアリングホイール、家電製品の加飾は、水圧転写法、インモールドコーティング法、３次元ラミネート成形法などにより、樹脂フィルムをラミネートして形成されている。また、コストダウンを図るため、柄転写と同時に塗膜を転写する方法も行われてきている。
【０００３】
具体的に、水圧転写方法とは、絵柄を印刷した水溶性フィルムを水面に浮かべ、基材を水中に浸漬させながら転写層に有機溶剤を散布することによって、転写層を可溶化させ、水圧によりクリヤ層と絵柄を転写させる方法であり、例えば特開２００１−２７７９０５号公報（特許文献１）に記載されている方法がある。
かかる水圧転写法では、耐水性のない素材は使用できず、転写できる形状に制限があり、複雑な形状の三次元構造体には適用が難しいという問題がある。
【０００４】
真空成形転写法は、水を使用しないで模様を転写することができる方法ではあるが、絵柄を印刷した熱可塑性フィルムをプレヒート後に真空圧着させ、接着剤で貼り付け、例えば紫外線照射により絵柄を成形体に転写させる方法であり、特開２００２−２４０２０２号公報（特許文献２）等に開示されている方法がある。
かかる真空成形転写方法は、電子線を照射することによって硬化させうる電磁線硬化性クリヤー層を押出機によりシート状に形成し、次いで着色剤層を設けた後、熱可塑性保護フィルム層（基材フィルム）と貼り合わせる方法であるので、非常に製造が煩雑でコストがかかるという問題があった。
【０００５】
また、成形同時転写方法（インモールド方法）は、金型の中に絵柄を印刷した熱可塑性フィルムを挟み、そこに樹脂を流しこんで成形と同時に絵柄を成形体に転写させる方法であり、例えば特開２０００−０７９７９６号公報（特許文献３）に開示されている方法がある。
かかる成形同時転写法では、ポリマーブレンドの設計が重要であり、硬度や耐溶剤性の性能面からクリヤ層は架橋性の高いものを使用しているので、伸び率が低く、絵柄を印刷したフィルムが複雑な３次元形状へ追従するについては不十分であった。
【０００６】
また、一般に真空成形転写方法や成形同時転写方法においては、転写シートの加熱により、可塑性を持たせるため、転写シートは伸びるだけであり、複雑な曲面やアンダーカットがある箇所では、柄伸びが大きくなってしまい、膜厚が薄くなり、シワができる等、成形体、特に三次元成形体の裏面まできれいに加飾塗膜を形成できるものではない。
【先行技術文献】
【特許文献】
【０００７】
【特許文献１】特開２００１−２７７９０５号公報
【特許文献２】特開２００２−２４０２０２号公報
【特許文献３】特開２０００−０７９７９６号公報
【発明の概要】
【発明が解決しようとする課題】
【０００８】
本発明の目的は、成形体、特に複雑な三次元形状を有する成形体に対し優れた追従性を有するとともに、耐光性、耐傷付性、耐薬品性、耐熱性等に優れ、良好な長期耐久性を有する転写シートを提供することにある。
また、本発明の他の目的は、上記本発明の転写シートを用いて、複雑な形状やアンダーカットのある成形体、特に三次元成形品へ均一に加飾膜を施す方法を提供することである。
【課題を解決するための手段】
【０００９】
本発明者らは、特定の積層構造を有するシートであって、当該積層構造に含まれる塗膜層を特定の組成とすることにより、上記課題を解決できることを見出し、本発明に到達した。
即ち、本発明の転写シートは、熱可塑性エラストマー樹脂からなるガラス転移点が４０℃未満の基材シート１上に、離型剤層２、塗膜層３及びインク層５が順次形成されており、常温時で３００％以上の伸長率と１００％伸張時の弾性回復率が４０％以下を有し、前記塗膜層３は、塗膜成分として、（メタ）アクリロイル基を２個以上有するウレタン（メタ）アクリレートオリゴマーを３０〜８０重量％と、（メタ）アクリロイル基を３個以上有する多官能モノマーまたはオリゴマーを７０〜２０重量％とを含有し、かつ該塗膜成分１００重量部に対し光重合開始剤を１〜１０重量部を含有する紫外線硬化樹脂組成物からなり、電磁線照射前の塗膜層３のガラス転移点が４０℃未満であることを特徴とする、転写シートである。
【００１０】
好適には、本発明の転写シートは、上記本発明の転写シートのインク層５の上部に、更に接着剤層６が積層されてなることを特徴とする、転写シートである。
更に好適な本発明の転写シートは、上記本発明の転写シートにおいて、塗膜層３とインク層５との間に、電磁線照射前のガラス転移点が４０〜６０℃で、乾燥後の伸長率が３００％以上の水性ポリウレタン層からなる塗膜保護層４を設けてなることを特徴とする、転写シートである。
また更に好適には、本発明の転写シートは、上記本発明の転写シートにおいて、塗膜層３と塗膜保護層４とを交互に複数層設けられて成ることを特徴とする、転写シートである。
【００１１】
また、本発明の上記転写シートを用いた成形品への加飾膜形成方法は、上記本発明の転写シートのインク層５側または接着剤層６側が成形品の表面側に面するようにして当該転写シートを伸長させた状態で密着させ、成形品の裏面側をシートを密着させた表面側より負圧にして該シートを該成形品に密着させ、次いで加熱することにより該シートを該成形体に加熱圧着させ、次いで電磁線を照射することにより塗膜層３を硬化させ、その後基材シート１を剥がすことを特徴とする、転写シートを用いた成形品への加飾膜形成方法である。
【発明の効果】
【００１２】
本発明の転写シートは、成形体、特に複雑な三次元形状を有する成形体に対し優れた追従性を有するとともに、耐光性、耐傷付性、耐薬品性、耐熱性等に優れ、良好な長期耐久性を有することができる。
特に塗膜保護層を設けた転写シートは、三次元成形品製造における塗装工程が省略され、塗装コストが削減されるだけでなく、ＶＯＣ及び塗料ミストを大幅に削減できる。
また、本発明の転写シートを用いた成形品への加飾膜形成方法は、成形体へ均一に加飾膜を施すことができ、複雑な形状やアンダーカットのある成形品、特に三次元成形品へ均一に加飾膜を施すことが可能となる。更に、上記効果に加えて、極めて複雑な形状やアンダーカットのある三次元成形品へも、容易に、また均一に加飾膜を施すことが可能となる。
【図面の簡単な説明】
【００１３】
【図１】本発明の一例の転写シートの断面を模式的に示す図である。
【図２】本発明の転写シートを自動車用スウィッチパネルに転写した加飾済み成形品の一例の写真である。
【図３】従来の転写方法を用いて自動車用スウィッチパネルに転写した加飾済み成形品の一例の写真である。
【発明を実施するための形態】
【００１４】
以下、本発明の好適例を図面に基づいて説明する。
図１は、本発明の転写用シートの断面図を模式的に示したものである。
本発明の転写シートは、図１（ａ）に示すように、熱可塑性エラストマー樹脂からなる基材シート１上に、離型剤層２、塗膜層３及び柄インク層５が順次形成されて積層されてなり、該転写シートが常温時（１０〜４０℃）で３００％以上の伸長率と１００％伸張時の弾性回復率が４０％以下となるものである。
【００１５】
ここで、本発明において、伸長率及び弾性回復率は、以下のものである。
（伸長率（％））
精密万能材料試験機（ＡＧ−５０Ｋｎｉｓｄ：島津製作所製）を用い、引っ張り速度１００ｍｍ／分、チャック間距離  ５０ｍｍ、試験材寸法  １０ｍｍ×１００ｍｍで３体の下記式で求めた値の平均値で示す。
伸び率（％）＝引張変位（ｍｍ）／チャック間長（ｍｍ）×１００
（弾性回復率（％））
弾性回復率（％）＝［（Ｉ−Ｉ０）／Ｉ０］×１００
Ｉは、室温（２５℃）下でシートを５００ｍｍ／ｓｅｃ．の速度で、所定の長さまで伸張し、その後５００ｍｍ／ｓｅｃ．の速度で収縮させて歪みを解放したときの長さ
Ｉ０は、初期長さ
【００１６】
本発明の転写シートを構成する熱可塑性エラストマー樹脂からなる基材シート１は、上記したように常温時においても伸縮性の高い熱可塑性エラストマーシートを基材シートとして使用することが好ましく、例えば、高伸縮性のウレタン系やポリエステル系、スチレン系、塩化ビニル系、ポリアミド系、フッ素系などの熱可塑性エラストマー樹脂を用いることが可能である。
かかる基材シートの厚みは特に限定されないが、例えば３０〜１００μｍであることが取り扱いやすさの点から好ましい。
【００１７】
当該基材シートは、熱可塑性エラストマー樹脂であれば特に限定されないが、例えばウレタンエラストマーシートが好適に使用できる。
かかる基材シートは、転写時の加熱で溶融せず、常温で真空成形等される際、局部的な伸延に対して、耐屈曲性や引き裂き性に優れた耐性を有するものであり、例えば、ウレタンエラストマーシートとしては、日本マタイ株式会社製の「エスマーＵＲＳ」、大倉工業株式会社製の「Ｈｉ−ｆａｓ」等が例示できる。
かかる基材シートのガラス転移点（Ｔｇ）は、４０℃未満、好ましくは２０℃未満であることが転写時における基材シートの前加熱を必要としないという点から望ましい。
【００１８】
当該基材シート１上に設けられた離型剤層２は、上記基材シート１と塗膜層３との間に設けられる。この離型剤層２は、基材シート１の表面エネルギーを低くして剥離しやすくする。
かかる離型層に用いる離型剤は、アクリル系樹脂、メラミン系樹脂、ビニル系樹脂、ポリウレタン樹脂、シリコン樹脂などを単独又はポリマーブレンドして使用できる。
離型剤層は、原料樹脂を有機溶媒で希釈して、ロールコーターで上記基材シート表面に塗布されることにより設けることができる。塗布した後、加熱乾燥して基材シート１の表面に離型剤層２が積層される。ただし、離型剤層は、有機溶媒で希釈された原料樹脂を、基材シートの表面にグラビア塗工して設けることもできる。
【００１９】
更に、本発明の転写シートにおいては、前記離型剤層２の上に、塗膜層３が積層されている。
該塗膜層３は、塗膜成分として、（メタ）アクリロイル基を２個以上有するウレタン（メタ）アクリレートオリゴマーを３０〜８０重量％と、（メタ）アクリロイル基を３個以上有する多官能モノマーまたはオリゴマーを７０〜２０重量％とを含有し、かつ該塗膜成分１００重量部に対し光重合開始剤を１〜１０重量部を含有する紫外線硬化樹脂組成物からなるものである。
かかる塗膜層の厚みは特に限定されないが、例えば５〜５０μｍであることが取り扱いやすさの点から好ましい。
【００２０】
塗膜層には、転写前の転写シートの伸び率を保証しながら、転写後は硬さや耐摩耗性等の性能を満たすようにするため、（メタ）アクリロイル基を３個以上有する多官能モノマーまたはオリゴマーと（メタ）アクリロイル基を２個以上有するウレタン（メタ）アクリレートオリゴマーを用いる。
当該ポリマーを用いた塗膜層は、（メタ）アクリロイル基を２個以上有するウレタン（メタ）アクリレートオリゴマーの特性によりほとんど粘着性を有さなくなる。また、（メタ）アクリロイル基を３個以上有する多官能モノマーまたはオリゴマーは、（メタ）アクリロイル基を２個以上有するウレタン（メタ）アクリレートオリゴマーの可塑化剤として機能し、ガラス転移点を低下させ、１０〜４０℃の常温時において伸長したときだけでなく、基材シートがもとに戻った時にも破断や割れない塗膜を形成できる。
このため、本発明の転写シートを用いて、三次元成形体に加飾する際に、後述する真空吸着させる工程においても、例えば、アンダーカットのある複雑な形状の成形品にも転写シートが該成形品の形状に追従が可能となる。
【００２１】
転写後は紫外線等の電磁線を照射することによって、該塗膜層は３次元網目構造を有する強固なポリマーとなり、得られる転写シートを用いて三次元成形体に加飾した際の加飾膜の硬度や耐摩耗性などの種々の性能を満たすことが可能になる。
【００２２】
塗膜層は、塗膜成分として、上記（メタ）アクリロイル基を２個以上有するウレタン（メタ）アクリレートオリゴマーを３０〜８０重量％、好適には４５〜６５重量％と、（メタ）アクリロイル基を３個以上有する多官能モノマーまたはオリゴマーを７０〜２０重量％、好適には３５〜５５重量％とを含有し、かつ該塗膜成分１００重量部に対し光重合開始剤を１〜１０重量部を含有する紫外線硬化組成物からなる。
上記（メタ）アクリロイル基を２個以上有するウレタン（メタ）アクリレートオリゴマーと、（メタ）アクリロイル基を３個以上有する多官能モノマーまたはオリゴマーとが上記割合で含有されることにより、ガラス転移点が低下し、紫外線硬化前においては複雑な三次元形状を有する成形体に対し優れた追従性を有するとともに、紫外線硬化後は耐光性、耐傷付性、耐衝撃性、耐熱性、耐薬品性等に優れ、良好な長期耐久性を有することができるという利点を有する。
【００２３】
また、該塗膜層３には、塗膜成分１００重量部に対し光重合開始剤を１〜１０重量部が含有される。
光重合開始剤としては、ベンゾフェノン系、アセトフェノン系、チオキサントン系、アミン系、アシルフォスフィンオキサイド系などを例示することができ、その配合割合が上記範囲を超えても、得られる効果は特に変わらず、経済的に上記範囲が適切である。
また電磁線照射前の塗膜層のガラス転移点（Ｔｇ）は、４０℃未満であることが望ましい。これは基材シートとして用いる熱可塑性エラストマーの常温時での高い伸縮性を活かし、転写時における基材シートの前加熱を省略でき、アンダーカットのあるような形状に対し、柄伸びが抑制できるという点から望ましい。
【００２４】
得られる加飾膜に硬度が要求される場合には、メタ）アクリロイル基を３個以上有する多官能モノマーまたはオリゴマーリッチで、伸び率が求められる場合には（メタ）アクリロイル基を２個以上有し、ウレタン（メタ）アクリレートオリゴマーを、上記範囲内で多く含有するようにする。
（メタ）アクリロイル基を３個以上有する多官能モノマーまたはオリゴマーを多く含む場合には、粘着性が残る場合があるため、好適には、紫外線硬化型の水性ポリウレタンエマルジョンを塗布して、塗膜層３とインク層５の間に水性ポリウレタン塗膜保護層４として積層する（図１（ｂ））。
これは（メタ）アクリロイル基を３個以上有する多官能モノマーまたはオリゴマーと（メタ）アクリロイル基を２個以上有し、ウレタン（メタ）アクリレートオリゴマーを有する組成物が耐溶剤性を持たないためで、粘着性を押さえる保護と次に塗布する柄インキの耐溶剤保護層としての役目を有する。
かかる塗膜保護層４の厚みは特に限定されないが、例えば２〜５μｍであることが取り扱いやすさの点から好ましい。
【００２５】
該塗膜保護層４は、水性ポリウレタン層からなり、該水性ポリウレタン層は、乾燥後の伸長率が３００％以上であることが、転写時にアンダーカットのある形状のものについても追従性が良好な点から望ましい。ここで乾燥とは、６０℃で３０分乾燥させた後の状態を表す。
更に、塗膜保護層のガラス転移点（Ｔｇ）は、電磁性照射前、４０℃から６０℃あることがインク層５の印刷適性付与の点から望ましい。
好適には、上記塗膜層３と塗膜保護層４とが交互に複数層設けられていることが望ましく、これは適正膜厚まで複数に分けることで、塗膜層に残留する溶剤を最小限まで排除でき、残留溶剤による塗膜層の粘着性を押さえられるためである。
該塗膜保護層４は、水性ポリウレタンエマルジョンを用いて設けることができる。
【００２６】
次いで、塗膜層３または必要に応じて設けられた塗膜保護層４の上に、柄インク層５を積層する。
インク層５は、特に特定されないが、熱可塑性ポリウレタン樹脂又は熱可塑性アクリル樹脂、塩化ビニル・酢酸ビニル共重合樹脂などを単独又はポリマーブレンドしたものを使用することができる。耐候性に優れていると共に転写時の加熱（８０〜１２０℃）でインク表層が溶融する性能を有し、溶融することにより、被転写体に転写することも可能である。印刷方法はオフセット印刷、グラビア印刷、スクリーン印刷などどのような方法を用いてもかまわない。
かかるインク層５の厚みは特に限定されないが、例えば３〜５μｍであることが取り扱いやすさの点から好ましい。
【００２７】
このようにして得られた本発明の転写シートは、常温時（１０〜４０℃、例えば２５℃）での伸長率が３００％以上、好ましくは６００％以上で、かつ１００％伸長時の弾性回復率が４０％以下、好ましくは３０％以下である。
かかる範囲の伸長率及び弾性回復率を有すると、アンダーカットのある形状のものであっても、転写時にシワを形成することがない。
【００２８】
図１においては、好適な転写シートの例として、上記インク層５の表面に接着剤層６が設けられている。
かかる接着剤層６は、被転写体である三次元成形体の表面に塗布して設けることもできる。接着剤層６は、加熱されて接着力を発現してインク層を三次元成形体の表面に付着させる。したがって、この接着剤層６には、例えば熱賦括型のアクリル系接着剤やエポキシ系接着剤、ホットメルト系接着剤が使用できる。
かかる接着剤層をシートに設けることにより、転写する素材によって接着剤を選択することができるため、転写素材を制限することがないという利点を有する。
【００２９】
本発明の転写シートを用いた成形体への加飾転写方法は、上記本発明の転写シートのインク層５側または接着剤層６側が成形品の表面側に面するようにして当該転写シートを伸長させた状態で密着させ、成形品の裏面側をシートを密着させた表面側より負圧にして該シートを該成形品に密着させ、次いで加熱することにより該シートを該成形体に加熱圧着させ、次いで電磁線を照射することにより塗膜層３を硬化させ、その後基材シート１を剥がすことにより、転写シートを用いた成形品への加飾膜を形成することができる。
前記成形品への加飾膜形成方法において、当該転写シートを伸長させた状態で密着させるにあたり、成形品の表面側に転写シートを伸長させた状態で密着させ、成形品の裏面側をシートを密着させた表面側より負圧にして該シートを該成形品に密着させる、真空成形法を用いることができる。その際、該シートは、成形品の裏側まで一部又は全面密着させることが好ましい。
本発明の転写シートは、常温での伸縮性が高い基材シートを使用するため、転写前作業として転写シートの加熱軟化を行わなくても、十分に転写素材に密着することができる。
【００３０】
具体的には、上記本発明の転写シートを用い、該転写シートの柄インク層側５または接着剤層６が成形品に面するようにして転写シートを弾性的に伸張させ、前記したように成形品に裏面まで密着させた後、加熱圧着する転写工程と、電磁線を照射することによって前記転写シートの塗膜層３を硬化させる工程とを含むものである。
本発明の転写シートは、基材シート１に、離型剤層２、塗膜層３、インク層５、必要に応じて設けられる、接着剤層６、塗膜保護層４を、グラビア印刷やスクリーン印刷、ロールコーター、ダイコータ、スプレーコータ等の方法により積層して、形成される。
必要に応じて、各層を構成する成分は、トルエン、酢酸エチル、メチルエチルケトン、イソプロピルアルコール、メチルイソブチルケトン等の溶剤に当該成分を溶解させて、グラビア印刷等により積層する。
前記転写シートを成形品に密着させて転写する方法は、インモールド成形、真空成形、ブロー成形、およびオーバーレイ真空成形などを用いて行うことができる。
この際の減圧は、可能な限り短時間に真空に近い状態（例えば９ｋＰａ以下）にまで減圧できれば、より密着性が増す。また、減圧後、加熱状態で加圧（０．５〜０．９ＭＰａ）を行えばさらに転写シートの成形品への密着性が安定する。
【００３１】
更に、上記転写工程での加熱は、インク層５、または必要に応じて設けられた接着剤層６が、熱可塑化する温度まで達するように行う。例えば、インク層が末端イソシアネートを有さない熱可塑性のポリウレタン樹脂（いわゆるウレタンエラストマー）と塩化ビニル・酢酸ビニル共重合樹脂とからなるインク層の場合には、７０〜９０℃の温度である。
加熱方法はセラミックヒータや遠赤外線加熱、ホットエアーなど、短時間で目標温度まで正確に上昇できればどのような方法でも良い。特に好適には、例えば６０℃〜１００℃、好ましくは７０℃〜９０℃である。
前記転写工程後、必要に応じて、ウレタンエラストマーシート層１の上から紫外線等の電磁線を照射する場合とウレタンエラストマーシート層１を塗膜層３から剥離して電磁線を照射する場合があるが、いずれの方法でもよい。
これにより、塗膜層３、必要に応じて設けられた塗膜保護層４、インク層５、必要に応じて設けられた接着剤層６が一体化した塗膜が形成された成形品、特に三次元成型品を得ることができる。
【００３２】
前記塗膜層３、及び必要に応じて設けられた塗膜保護層４を硬化させる工程においては、電磁線として、紫外線を用いることが好ましい。
これにより、硬度の固い膜を有することができ、耐久性に優れた、三次元加飾成形品を得ることができる。本発明の成形品は、前述の本発明の成形品転写シートを成形品に加飾して得られる。
【実施例】
【００３３】
以下、本発明を次の実施例および比較例に基づき説明するが、本発明は実施例により何ら制限されるものではない。
なお、紫外線硬化性樹脂組成物の製造に用いたウレタンアクリレートオリゴマー（商品名：アートレジン  ＵＮ９５２（固形分６０％、官能基数１０、重量平均分子量８０００）、根上工業株式会社製）はガラス転移点が７０℃で、硬化前にタックフリー（固形性維持）となる性質を有するものである。
【００３４】
＜製造例１  紫外線硬化性樹脂組成物の製造＞
ウレタンアクリレートオリゴマー（商品名：アートレジン  ＵＮ９５２（固形分６０％、官能基数１０、重量平均分子量８０００）、根上工業株式会社製）１００重量部に６官能アクリレート（ＤＰＨＡ、ジペンタエリスリトールヘキサアクリレート：Ａ−ＤＰＨ，新中村化学工業株式会社製）５０重量部、イルガキュア１８４（Ｉ−１８４：チバスペシャリティケミカルズ株式会社製）４．４重量部、イルガキュア８１９（Ｉ−１８９：チバスペシャリティケミカルズ株式会社製）１．１重量部、チヌビン４００（Ｔｉ−４００：ヒドロキシフェニルトリアジン系紫外線吸収剤、チバスペシャリティケミカルズ株式会製）２．２重量部、チヌビン１２３（Ｔｉ−１２３：ヒンダードアミン系紫外線吸収剤、チバスペシャリティケミカルズ株式会社製）０．６重量部、酢酸エチル５０重量部を均一に混合して、紫外線硬化性樹脂組成物Ａを得た。後述するように、６０℃で５分間の溶剤乾燥後の塗膜はタックフリーな状態であった。
【００３５】
＜製造例２  紫外線硬化性樹脂組成物の製造＞
上記製造例１における６官能アクリレート（ＤＰＨＡ）５０重量部を、３官能アクリレート（ＰＥＴＩＡ：ペンタエリスリトールトリアクリレート（アロニックスＭ３０５）、東亞合成株式会社製）３０重量部とし、イルガキュア１８４を３．６重量部とし、イルガキュア８１９を０．９重量部とし、チヌビン４００を１．８重量部とし、チヌビン１２３を０．５重量部とした以外は、製造例１と同様にして、紫外線硬化性樹脂組成物Ｂを得た。後述するように、６０℃で５分間の溶剤乾燥後の塗膜はタックフリーな状態であった。
【００３６】
＜製造例３  紫外線硬化性樹脂組成物の製造＞
上記製造例１における６官能アクリレート（ＤＰＨＡ）５０重量部を、６官能ウレタンアクリレート（商品名：アートレジン  ＵＮ３３２０Ｈ（固形分１００％）、根上工業株式会社製）５０重量部とした以外は、製造例１と同様にして、紫外線硬化性樹脂組成物Ｃを得た。後述するように、６０℃で５分間の溶剤乾燥後の塗膜はタックフリーな状態であった。
【００３７】
＜製造例４  紫外線硬化性樹脂組成物の製造＞
上記製造例１における６官能ウレタンアクリレート（ＤＰＨＡ）５０重量部を、６官能ウレタンアクリレート（商品名：アートレジン  ＵＮ３３２０Ｈ（固形分１００％）、ウレタンアクリレーオリゴマー、根上工業株式会社製）１０重量部とし、イルガキュア１８４を２．８重量部とし、イルガキュア８１９を０．７重量部とし、チヌビン４００を１．４重量部とし、チヌビン１２３を０．４重量部とした以外は、製造例１と同様にして、紫外線硬化性樹脂組成物Ｄを得た。６０℃で５分間の溶剤乾燥後の塗膜はタックフリーな状態であった。
【００３８】
＜製造例５  紫外線硬化性樹脂組成物の製造＞
上記製造例２における３官能アクリレート（ＰＥＴＩＡ）３０重量部を、２官能ウレタンアクリレートモノマー（ＨＤＤＡ、１，６ヘキサンジオールジアクリレート：Ａ−ＨＤ−Ｎ、新中村化学工業株式会社製）３０重量部とした以外は、製造例２と同様にして、比較用の紫外線硬化性樹脂組成物Ｅを得た。後述するように、６０℃で５分間の溶剤乾燥後の塗膜はタックフリーな状態であった。
上記製造例１〜５の紫外線硬化性樹脂組成物を次の表１にまとめて示す。
【００３９】
【表１】
2011016353.tif 000003
【００４０】
上記製造例１〜５で製造した各紫外線硬化性樹脂組成物を用いて、下記実施例及び比較例の転写シートを製造した。
なお、転写シートの各物性は、以下の試験により求めたものである。
（シートの伸び率（％））
精密万能材料試験機（ＡＧ−５０Ｋｎｉｓｄ：島津製作所製）を用い、常温で、引っ張り速度１００ｍｍ／分、チャック間距離  ５０ｍｍ、試験材寸法  １０ｍｍ×１００ｍｍで下記式より３体の値を求め、その平均値で表す。
伸び率（％）＝引張変位（ｍｍ）／チャック間長（ｍｍ）×１００
（１００％伸長時の弾性回復率）
弾性回復率（％）＝［（Ｉ−Ｉ０）／Ｉ０］×１００
Ｉは、室温（２５℃）下でシートを５００ｍｍ／ｓｅｃ．の速度で、所定の長さまで伸張し、その後５００ｍｍ／ｓｅｃ．の速度で収縮させて歪みを解放したときの長さ
Ｉ０は、初期長さ
（鉛筆硬さ試験）
ＪＩＳ  Ｋ  ５６００−５−４に準拠して試験を行った。
（耐光試験）
ＪＩＳ  ５６００−７−５  耐光試験方法に準拠して行った。
促進耐光試験機（キセノンロングライフフェードメーター；スガ試験器（株）製）で３００ＭＪ、キセノン光を照射し、試験前後の色彩を分光測色計（ＣＭ−３５００ｄ：ミノルタ（株）製）で測定し、試験前後の色彩変化から耐光性を評価した。なお、色彩変化ΔＥは以下で求めた。
ΔＥ（色差）＝（（Ｌ１−  Ｌ０）２＋（ａ１−  ａ０）２＋（ｂ１−  ｂ０）２）１／２
Ｌａｂ表色系における試験後の測定値（Ｌ１，ａ１，ｂ１）、試験前の測定値（Ｌ０，ａ０，ｂ０）
（耐熱密着性試験）
ＪＩＳ  Ｋ  ５６００−５−６に準じ、１００℃、１０００時間加熱試験後の付着性（マス目間隔は２ｍｍ）及び縮れ・剥離・亀裂等の表面観察を目視で行った。
目視して特に剥離等がないものを○として評価した。
（ガラス転移温度）
示差走査型熱量計（ＤＳＣ  ３１００；（株）マック・サイエンス社製，昇温速度  ２℃／ｍｉｎ）でＤＳＣ法により、ガラス転移点の測定を行った。ＤＳＣ法とは、試料の温度をゆっくりと上昇または下降させながら吸熱や発熱を測定する方法である。
【００４１】
（耐薬品性試験）
（１）耐揮発油性試験
揮発油（ｎ−ヘプタン：ｎ−ヘキサン＝５０：５０）を３ｍｌ塗膜上に滴下し、２０±２℃で３時間放置、水洗いした後、風乾し、しわ、ふくれ・はがれ・白化等の表面観察を行った。
（２）耐スポット性試験（耐アルカリ変色）
０．１Ｎの水酸化ナトリウム溶液を５ｍｌ塗膜上に滴下し、５５±１℃で４時間放置、水洗いした後、風乾し、しわ、ふくれ・はがれ・白化等の表面観察を行った。
（３）耐スポット性試験（耐酸変色）
０．１Ｎの硫酸溶液を５ｍｌ塗膜上に滴下し、５５±１℃で４時間放置、水洗いした後、風乾し、しわ、ふくれ・はがれ・白化等の表面観察を行った。
上記（１）〜（３）の全てにおいて、目視観察した結果、特に白化等がないものを○として評価した。
【００４２】
［実施例１−１］
厚み５０μｍのポリウレタンエラストマー基材フィルム１（日本マタイ（株）製「エスマーＵＲＳ」・ガラス転移温度−８５℃）に、メラミン系樹脂とビニル系樹脂とを混合してなる離型剤を塗布して離型剤層２を０．１〜１０μｍの厚みで設けた。
次いで、上記製造例１で得た組成物Ａを、乾燥膜厚が３０μｍとなるように、バーコーターを用いて離型剤層２の上に塗布して、６０℃で５分間乾燥し、塗膜層３を形成した。前記塗膜層３のガラス転移点は９．８℃であった。
次いで、この乾燥塗膜層の上に、ポリウレタン系グラビアインク（商品名ＴＲＣ−ＵＶＡ；大日本インキ化学工業（株））を、乾燥膜厚が３μｍとなるように、グラビア輪転試験機を用いて塗布してインク層を設け、６０℃で５分間乾燥して、転写シートを得た。
得られた転写シートの伸び率は、常温で６３４％であった。また、１００％伸長時の弾性回復率は、３０％であった。
【００４３】
次いで、得られた転写シートを用いて、ＡＢＳ平板へウレタン系エナメル塗料を約２０μｍスプレー塗布し、８０℃で３０分間、加熱乾燥させた平板を用いた。
当該平板の表面側へ得られた転写シートを伸長しながらインク層側を押し当てて密着させ、該転写シートを密着させた転写シート全体を裏面側より９ｋＰａ以下の負圧にして転写シートを平板に確実に密着させ、転写装置を用い、加熱温度１００℃、圧力０．６ＭＰａ、圧締時間１分で加熱転写を行った。この転写品に、ＵＶ照射装置（製品名  トスキュア１０００；東芝ライテック社製）を用い、積算光量が１０００ｍＪ／ｃｍ２となるようにＵＶ照射した。照射後、転写面の基材シートを剥がしたところ、離型性及び外観は非常に良好であった。また、完成した平板の塗膜硬さはＨ、塗膜密着性、耐光性、耐薬品性など塗膜性能を充分満たしていた。その結果を表２に示す。
【００４４】
［実施例１−２］
上記実施例１−１において、上記製造例１で得た組成物Ａの代わりに、上記製造例２で得た塗膜層３組成物Ｂを用いた以外は、実施例１−１と同様にして、転写シートを製造した。前記塗膜層３のガラス転移点は１２．４℃であった。
得られた転写シートの伸び率は、常温で５６６％であった。
また、１００％伸長時の弾性回復率は、３０％であった。
【００４５】
得られた転写シートを用いて、実施例１−１と同様にして、成形品に模様を加飾転写した。照射後、転写面の基材シートを剥がしたところ、離型性、及び外観は非常に良好であった。また、完成した平板の塗膜硬さはＨ、塗膜密着性、耐光性、耐薬品性など塗膜性能を充分満たしていた。その結果を表２に示す。
【００４６】
［実施例１−３］
上記実施例１−１において、上記製造例１で得た組成物Ａの代わりに、上記製造例３で得た塗膜層３組成物Ｃを用いた以外は、実施例１−１と同様にして、転写シートを製造した。前記塗膜層３のガラス転移点は−２９．３℃であった。
得られた転写シートの伸び率は、常温で５８４％であった。
また、１００％伸長時の弾性回復率は、３０％であった。
【００４７】
得られた転写シートを用いて、実施例１−１と同様にして、成形品に模様を加飾転写した。照射後、転写面の基材シートを剥がしたところ、離型性、及び外観は非常に良好であった。また、完成した平板の塗膜硬さはＨ、塗膜密着性、耐光性、耐薬品性など塗膜性能を充分満たしていた。その結果を表２に示す。
【００４８】
［実施例１−４］
上記実施例１−１において、塗膜層３を設けた後、インク層を設ける前に、塗膜層の上に、塗膜保護層４としてスーパーフレックス１５０（乾燥後の伸長率が３３０％、ガラス転移温度が４０℃、第一工業製薬株式会社製）を、乾燥膜厚が２μｍとなるように、バーコーターをもちいて塗布し、６０℃で５分間乾燥して、塗膜保護層を設けて、当該塗膜保護層の上にインク層を設けた以外は、実施例１−１と同様にして、転写シートを製造した。
得られた転写シートの伸び率は、常温で５７５％であった。
また、１００％伸長時の弾性回復率は、３０％であった。
【００４９】
得られた転写シートを用いて、実施例１−１と同様にして、成形品に模様を加飾転写した。照射後、転写面の基材シートを剥がしたところ、離型性、及び外観は非常に良好であった。また、完成した平板の塗膜硬さはＨ、塗膜密着性、耐光性、耐薬品性など塗膜性能を充分満たしていた。その結果を表２に示す。
【００５０】
［比較例１−１］
上記実施例１−１において、上記製造例１で得た塗膜層３組成物Ａの代わりに、上記製造例４で得た塗膜層３組成物Ｄを用いて膜厚を５μｍとした以外は、実施例１−１と同様にして、転写シートを製造した。前記塗膜層３のガラス転移点は６．４℃であった。
得られた転写シートの伸び率は、常温で８８％であった。
また、１００％伸長時の弾性回復率は、３０％であった。
【００５１】
得られた転写シートを用いて、ＡＢＳ平板の代わりに、自動車用センターパネル（ＡＢＳ）を用いた以外は、実施例１−１と同様にして、成形品に模様を加飾転写した。照射後、転写面の基材シートを剥がしたところ、転写シートの伸び率が悪いため、伸び率が高い開口部の深い立面や側面部に、塗膜の割れが発生した。その結果を表２に示す。
【００５２】
［比較例１−２］
上記実施例１−１において、上記製造例１で得た塗膜層３組成物Ａの代わりに、上記製造例５で得た塗膜層３組成物Ｅを用いた以外は、実施例１−１と同様にして、転写シートを製造した。前記塗膜層３のガラス転移点は９．４℃であった。
得られた転写シートの伸び率は、常温で６０４％であった。
また、１００％伸長時の弾性回復率は、３０％であった。
【００５３】
得られた転写シートを用いて、実施例１−１と同様にして、成形品に模様を加飾転写した。照射後、転写面の基材シートを剥がしたところ、離型性、及び外観は良好であったが、完成した平板の塗膜硬さはＢで、塗膜の硬度が劣っていることがわかった。その結果を表２に示す。
【００５４】
［実施例２］
上記実施例１−１において、塗膜層の乾燥膜厚を６〜８μｍとなるように塗布し、更に、塗膜層３を設けた後、インク層を設ける前に、塗膜層の上に、塗膜保護層４としてスーパーフレックス１５０（乾燥後の伸長率が３３０％、ガラス転移温度が４０℃、第一工業製薬株式会社製）を、乾燥膜厚が２μｍとなるように、バーコーターをもちいて塗布し、６０℃で５分間乾燥して、塗膜保護層を設け、更に、塗膜層と塗膜保護層とを設ける工程を３回繰り返し、複数層設けられた塗膜層及び塗膜保護層の乾燥膜厚の合計膜厚が３０μｍとして、その上にインク層を設けた以外は、実施例１−１と同様にして、転写シートを製造した。
得られた転写シートの伸び率は、常温で６０４％であった。
また、１００％伸長時の弾性回復率は、３０％であった。
【００５５】
得られた転写シートを用いて、実施例１−１と同様にして、成形品に模様を加飾転写した。照射後、転写面の基材シートを剥がしたところ、離型性、及び外観は非常に良好であった。また、完成した平板の塗膜硬さはＨ、塗膜密着性、耐光性、耐薬品性など塗膜性能を充分満たしていた。その結果を表２に示す。
【００５６】
［実施例３］
上記実施例２において、ＡＢＳ平板の代わりに、自動車用センターパネル（ＡＢＳ）を用いた以外は、実施例２と同様にして、成形品に模様を加飾転写した。照射後、転写面の基材シートを剥がしたところ、離型性、及び外観は非常に良好であった。また、完成した成形品上の塗膜硬さはＨ、塗膜密着性、耐光性、耐薬品性など塗膜性能を充分満たしていた。その結果を表２に示す。
本実施例により、曲面を有する成形体にも、均一で良好な模様を転写することができることがわかる。
【００５７】
［実施例４］
上記実施例２において、ＡＢＳ平板の代わりに、自動車ウィンドウレギュレータスウィッチパネル（ＡＢＳ）を用いた以外は、実施例２と同様にして、成形品に模様を加飾転写した（図２）。照射後、転写面の基材シートを剥がしたところ、離型性、及び外観は非常に良好で、伸び率が３０％を超える開口部の深い立面や側面部にも本件発明の転写シートの模様がしっかりと転写されており、塗膜の割れや剥がれも観察されなかった。また、完成した成形品上の塗膜硬さはＨ、塗膜密着性、耐光性、耐薬品性など塗膜性能を充分満たしていた。その結果を表２に示す。
本実施例により、複雑な形状を有する三次元成形体にも、均一で良好な模様を転写することができることがわかる。また、この際の加飾した模様の柄伸びの状態を表３に示す。
但し、表３では、丸の部分の格子の面積及び伸び率（％）は、以下のようにして測定した。
（１）伸び状態を写真撮影する（５ｍｍ基準格子も同時に撮影）
（２）画像をＣＡＤソフトに取込む（（株）フォトロン社製「図脳ＲＡＰＩＤ１３Ｐｒｏ」）
（３）格子の面積伸び率をソフト上で計測（５ｍｍ基準格子が記載してある転写前のシートの丸で囲んだ部分の面積に対する、転写後ののび状態の該シートの該丸で囲んだ部分の面積の割合を示す。）
【００５８】
［実施例５］
上記実施例２において、ＡＢＳ平板の代わりに、自動車インナーハンドル（ＡＢＳ）を用いて、転写シートをインナーハンドルへ押し当て、減圧吸引（９ｋＰａ以下で約１０秒）して加熱転写し、ＵＶ装置の積算光量が１２００ｍＪ／ｃｍ２となるようにＵＶ照射した以外は、実施例２と同様にして、成形品に模様を加飾転写した。照射後、転写面の基材シートを剥がしたところ、離型性、及び外観は非常に良好で、アンダーカットのある裏面まで３６０度にわたり、ハンドルに非常に良好に模様が転写されていた。また、完成した成形品上の塗膜硬さはＨ、塗膜密着性、耐光性、耐薬品性など塗膜性能を充分満たしていた。その結果を表２に示す。
本実施例により、円柱形状を有する三次元成形体にも、均一で良好な模様を転写することができることがわかる。
【００５９】
［比較例２］
上記実施例２で作成した三次元成形用転写シートを用いて、上記特開２００２−２４０２０２号公報に開示されている真空転写法で転写シートを前加熱した後、転写シートを真空吸着させ、実施例４と同様の自動車用スイッチパネルへ転写を行って、加飾した成形品を得た（図３）。離型性及び外観、塗膜硬さ、塗膜密着性、耐光性、耐薬品性などの試験結果を表２に示す。
また得られた加飾済み成形品の、加飾した模様の柄伸びの状態を表３に示す。また、この際の加飾した模様の柄伸びの状態を表１に示す。但し、表３では、丸２の部分の格子の面積及び伸び率（％）を、上記実施例４に記載の測定方法で測定した。
【００６０】
［実施例６］
上記実施例１−１において、厚み５０μｍのポリウレタンエラストマー基材フィルム１（日本マタイ（株）製「エスマーＵＲＳ」）の代わりに、厚み１００μｍのウレタンオレフィン系基材フィルム（大倉工業（株）製「Ｈｉ−ｆａｓ」、ガラス転移点３４．２℃）を用いた以外は実施例１−１と同様にして転写シートを製造した。
得られた転写シートの伸び率は、常温で５２６．８％であった。
また、１００％伸長時の弾性回復率は１５．５％であった。
次いで、該転写シートを実施例３と同様にして、自動車用センターパネル（ＡＢＳ）に加飾転写を行った。照射後、転写面の基材シートを剥がしたところ、離型性、及び外観は非常に良好であった。また、完成した成形品上の塗膜硬さはＨ、塗膜密着性、耐光性、耐薬品性など塗膜性能を充分満たしていた。その結果を表２に示す。
また、該転写シートを、実施例４と同様の自動車用ウィンドウレギュレータスウィッチパネル（ＡＢＳ）に、実施例４と同様に、該成形品に模様を加飾転写し、この際の加飾した模様の柄伸びの状態（実施例４と同様の丸の部分格子の面積及び伸び率（％））を表３に示す。なお、完成した成形品上の塗膜硬さはＨ、塗膜密着性、耐光性、耐薬品性など、上記センターパネルのものを同様な塗膜性能を充分満たしていた。
本実施例により、ウレタンオレフィン系フィルムにおいても曲面を有する成形体に、均一で良好な模様を転写することができることがわかる。
【００６１】
［比較例３］
上記実施例１−１で示した厚み５０μｍのポリウレタンエラストマー基材フィルム１（日本マタイ（株）製「エスマーＵＲＳ」）の代わりに、厚み１２５μｍのポリエステル基材フィルム（東洋紡（株）製「ソフトシャインＸ１１３０−１２５」、ガラス転移点７５．７℃）を用いた以外は、実施例１−１と同様にして転写シートを製造した。
得られた転写シートの伸び率は、常温で１００％であった。
また、１００％伸長時の弾性回復率は８８％であった。
次いで、該転写シートを実施例３と同様にして、自動車用センターパネル（ＡＢＳ）に加飾転写を行おうとしたが、シートが剛直なため、吸引しても自動車用パネルに追従できず、多くのしわが発生し、転写不可能であった（転写時の気温は２０℃）。
【００６２】
［実施例７］
上記実施例１−１において、塗膜層３を設けた後、インク層を設ける前に、塗膜層の上に、塗膜保護層４としてＮｅｏＲｅｚ  Ｒ９６７９（楠本化成（株）製；乾燥後の伸長率が３５０％、ガラス転移温度が５０℃）を、乾燥膜厚が２μｍとなるように、バーコーターをもちいて塗布し、６０℃で５分間乾燥して、塗膜保護層を設け、当該塗膜保護層の上にインク層を設けた以外は、実施例１−１と同様にして、転写シートを製造した。
得られた転写シートの伸び率は、常温（１０〜４０℃の範囲）で３５０％であった。
また、１００％伸長時の弾性回復率は、３０％であった。
得られた転写シートを用いて、実施例１−１と同様にして、成形品に模様を加飾転写した。照射後、転写面の基材シートを剥がしたところ、離型性、及び外観は非常に良好であった。また、完成した平板の塗膜硬さはＨ、塗膜密着性、耐光性、耐薬品性など塗膜性能を充分満たしていた。その結果を表２に示す。
また、該転写シートを、実施例４と同様の自動車用ウィンドウレギュレータスウィッチパネル（ＡＢＳ）に、実施例４と同様に、該成形品に模様を加飾転写し、この際の加飾した模様の柄伸びの状態（実施例４と同様の丸の部分格子の面積及び伸び率（％））を表３に示す。なお、完成した成形品上の塗膜硬さはＨ、塗膜密着性、耐光性、耐薬品性など、上記センターパネルのものを同様な塗膜性能を充分満たしていた。
【００６３】
［比較例４］
上記実施例１−１において、塗膜層３を設けた後、インク層を設ける前に、塗膜層の上に、塗膜保護層４としてスーパーフレックス  １５０ＨＳ（第一工業製薬（株）製；乾燥後の伸長率が４２０％、ガラス転移温度が３２℃）を、乾燥膜厚が２μｍとなるように、バーコーターをもちいて塗布し、６０℃で５分間乾燥して、塗膜保護層を設けて、当該塗膜保護層の上にインク層を設けた以外は、実施例１−１と同様にして、転写シートを製造した。
得られた転写シートは、グラビア印刷による印刷不良を起こしており、良好な転写シートを製造することはできなかった。
【００６４】
［比較例５］
上記実施例１−１と同様にして塗膜層３を設けた後、インク層を設ける前に、塗膜層の上に、塗膜保護層４としてスーパーフレックス  １２６（第一工業製薬（株）製；乾燥後の伸長率が８７％、ガラス転移温度が７２℃）を、乾燥膜厚が２μｍとなるように、バーコーターをもちいて塗布し、６０℃で５分間乾燥して、塗膜保護層を設けた以外は、実施例１−１と同様にして、転写シートを製造した。
得られた転写シートの伸び率は、常温（１０〜４０℃の範囲）で８７％であった。また、１００％伸長時の弾性回復率は、前記伸び率が１００％に満たないため、測定不能であった。
得られた転写シートを用いて、実施例１−１と同様にして、成形品に模様を加飾転写した。照射後、転写面の基材シートを剥がしたところ、転写シートの伸び率が悪いため、伸び率が高い開口部の深い立面や側面部に、塗膜の割れが発生した。その結果を表２に示す。
【００６５】
［比較例６］
実施例１−１の転写シートを用いて、上記実施例３における自動車用センターパネル（ＡＢＳ）に加飾転写する前に、該転写シートの基材シート側からＵＶ照射装置（製品名  トスキュア１０００；東芝ライテック社製）を用い、積算光量が２５０ｍｊ／ｃｍ２又は５００ｍｊ／ｃｍ２なるようにＵＶ前照射した。
得られたシートの伸び率は、常温（１０〜４０℃の範囲）で２５０ｍｊ／ｃｍ２が１４％、５００ｍｊ／ｃｍ２が１．９％であった。
この後、実施例３と同様にして、自動車用センターパネル（ＡＢＳ）に加飾転写を行おうとしたが、転写初期段階で塗膜割れが発生し、転写不可能であった（転写時の気温は２０℃）。
【００６６】
［比較例７］
上記実施例１−１の転写シートを用いて、上記実施例３における自動車インナーハンドル（ＡＢＳ）に該転写シートをインナーハンドルへ押し当て、そのまま加圧加熱（０．５ＭＰａ、９０℃で約１分）して加熱転写し、ＵＶ装置の積算光量が１２００ｍＪ／ｃｍ２となるようにＵＶ照射した以外は、実施例３と同様にして、成形品に模様を加飾転写した。照射後、転写面の基材シートを剥がしたところ、エアー溜りによる密着不良やアンダーカット部分に多くのしわが発生し、良好な外観を得ることができなかった。
【００６７】
【表２】
2011016353.tif 000004
【００６８】
【表３】
2011016353.tif 000005
【００６９】
表２及び表３より、本発明の転写シート及び当該転写シートを用いた加飾膜成形方法は、アンダーカットのあるような複雑な三次元形状に対する追従性に優れ、硬さ、耐光性、耐擦り傷性、耐衝撃性、耐熱性、耐水性、耐薬品等の物理的性能・化学的性能、長期耐久性能を付与でき、転写工程で最終表面処理の塗装まで施すことができる。このため、塗装コストが軽減できるだけでなく、溶剤を実質的に含有しないため、乾燥コストも軽減でき、環境に非常に優しい。
また、本発明は、模様の伸び率が小さく、意匠性に優れることもわかる。
【産業上の利用可能性】
【００７０】
本発明は、インモールド成形や水圧転写、三次元ラミネート成形法において使用する自動車や飛行機、重機、クルーザー、住宅、家具、家電製品などの内外装材製品全般の加飾に適用することができる。
【符号の説明】
【００７１】
１  基材シート
２  離型剤層
３  塗膜層
４  塗膜保護層
５  インク層
６  接着剤層
Ａ  転写シート
【図１】
2011016353.tif 000006
【図２】
2011016353.tif 000007
【図３】
2011016353.tif 000008